(57)【要約】【課題】ポリブチレンテレフタレート樹脂から射出成形を行うことにより成形品を得る場合において、１ショット分の溶融樹脂をシリンダ内で計量する「計量時間」を短縮することが可能な、計量性の向上したポリブチレンテレフタレート樹脂ペレットを提供することを課題とする。【解決手段】滑剤を含むポリブチレンテレフタレート樹脂ペレットにおいて、滑剤のペレット表面への浸み出し量を特定範囲にすることにより、、上記の課題を解決する。【選択図】なし【特許請求の範囲】
【請求項１】
ポリブチレンテレフタレート樹脂と滑剤とを含み、予備乾燥後、成形機投入前におけるポリブチレンテレフタレート樹脂由来の赤外スペクトルピーク強度に対する、滑剤由来の赤外スペクトルピーク強度（２８５０ｃｍ−１の吸収／１０１９ｃｍ−１の吸収）が、０．０８０以上０．２１５以下であることを特徴とする、ポリブチレンテレフタレート樹脂ペレット。
【請求項２】
予備乾燥前における表面結晶化状態として、ポリブチレンテレフタレート樹脂全体由来の赤外スペクトルピーク強度に対する、結晶化したポリブチレンテレフタレート樹脂由来の赤外スペクトルピーク強度（９１７ｃｍ−１の吸収／１０１９ｃｍ−１の吸収）が、０．２００以上０．２６５以下である、請求項１に記載のポリブチレンテレフタレート樹脂ペレット。
【請求項３】
滑剤が脂肪酸エステルである、請求項１または２に記載のポリブチレンテレフタレート樹脂ペレット。
【請求項４】
ストランドカット直後のペレットの温度が１５０℃以下である、請求項１から３のいずれか一項に記載のポリブチレンテレフタレート樹脂ペレット。
【請求項５】
無機充填剤を含有していない、請求項１から４のいずれか一項に記載のポリブチレンテレフタレート樹脂ペレット。
【発明の詳細な説明】
【技術分野】
【０００１】
本発明は、計量性の向上したポリブチレンテレフタレート樹脂ペレットに関する。
【背景技術】
【０００２】
ポリブチレンテレフタレート樹脂（ＰＢＴ樹脂）は、機械的特性、電気的特性、耐熱性など各種特性に優れるため、エンジニアリングプラスチックとして自動車部品や電気・電子機器部品など種々の用途に広く利用されている。
【０００３】
ポリブチレンテレフタレート樹脂から成形品を得る方法として、射出成形が挙げられる。射出成形において、生産性、すなわち単位時間あたりの生産数量を増加させるための方法としては、金型のキャビティ数を増やして１ショットあたりの成形品取得数を増やす方法がある。一方、１ショットあたりの成形サイクル時間を短縮することで、単位時間当たりのショット数を増加させる方法も有効である。
【０００４】
ここで成形サイクル時間を短縮するには、金型の温度を下げて冷却時間を短縮したり、射出速度を速くして射出時間を短縮する方法がある。しかしながら、冷却時間の短縮は成形品の結晶化不足、ひいては物性低下に繋がるおそれがあり、高速での射出もジェッティングやガス焼けによる外観不良の原因となり得る。そこで、成形品の特性に与える影響が少ない工程として、１ショット分の溶融樹脂をシリンダ内で計量する「計量時間」を短縮するというのが好ましい方法となる。
【発明の概要】
【発明が解決しようとする課題】
【０００５】
本発明は、ポリブチレンテレフタレート樹脂を射出成形して成形品を得る場合において、１ショット分の溶融樹脂をシリンダ内で計量する「計量時間」を短縮することが可能な、計量性の向上したポリブチレンテレフタレート樹脂ペレットを提供することを課題とする。
【課題を解決するための手段】
【０００６】
本発明者らは鋭意検討の結果、滑剤を含むポリブチレンテレフタレート樹脂ペレットにおいて、滑剤のペレット表面への浸み出し量を特定範囲にすることにより、上記の課題を解決できることを見出し、本発明を完成させるに至った。これは、滑剤の浸み出し量をある程度多く広い範囲とするものであり、滑剤の浸み出し量を低い範囲に抑制する場合に要求されるような、乾燥条件の厳密な管理をせずとも良い点で、滑剤の浸み出し量の制御において管理が煩雑になるという問題をも解決したものである。
【０００７】
すなわち、本発明は以下の（１）〜（５）に関する。
（１）ポリブチレンテレフタレート樹脂と滑剤とを含み、予備乾燥後、成形機投入前におけるポリブチレンテレフタレート樹脂由来の赤外スペクトルピーク強度に対する、滑剤由来の赤外スペクトルピーク強度（２８５０ｃｍ−１の吸収／１０１９ｃｍ−１の吸収）が、０．０８０以上０．２１５以下であることを特徴とする、ポリブチレンテレフタレート樹脂ペレット。
（２）予備乾燥前における表面結晶化状態として、ポリブチレンテレフタレート樹脂全体由来の赤外スペクトルピーク強度に対する、結晶化したポリブチレンテレフタレート樹脂由来の赤外スペクトルピーク強度（９１７ｃｍ−１の吸収／１０１９ｃｍ−１の吸収）が、０．２００以上０．２６５以下である、（１）に記載のポリブチレンテレフタレート樹脂ペレット。
（３）滑剤が脂肪酸エステルである、（１）または（２）に記載のポリブチレンテレフタレート樹脂ペレット。
（４）ストランドカット直後のペレットの温度が１５０℃以下である、（１）から（３）のいずれかに記載のポリブチレンテレフタレート樹脂ペレット。
（５）無機充填剤を含有していない、（１）から（４）のいずれかに記載のポリブチレンテレフタレート樹脂ペレット。
【発明の効果】
【０００８】
本発明によれば、ポリブチレンテレフタレート樹脂から射出成形を行うことにより成形品を得る場合において、１ショット分の溶融樹脂をシリンダ内で計量する「計量時間」を短縮することが可能な、計量性の向上したポリブチレンテレフタレート樹脂ペレットを提供することができる。
【発明を実施するための形態】
【０００９】
以下、本発明の一実施形態について詳細に説明する。本発明は、以下の実施形態に限定されるものではなく、本発明の効果を阻害しない範囲で適宜変更を加えて実施することができる。
【００１０】
［ポリブチレンテレフタレート樹脂ペレット］
本発明のポリブチレンテレフタレート樹脂ペレットは、ポリブチレンテレフタレート樹脂と滑剤とを含み、予備乾燥後、成形機投入前におけるポリブチレンテレフタレート樹脂由来の赤外スペクトルピーク強度に対する、滑剤由来の赤外スペクトルピーク強度（２８５０ｃｍ−１の吸収／１０１９ｃｍ−１の吸収）が、０．０８０以上０．２１５以下であることを特徴とする。
【００１１】
本発明のポリブチレンテレフタレート樹脂ペレットは、予備乾燥前における表面結晶化状態として、ポリブチレンテレフタレート樹脂全体由来の赤外スペクトルピーク強度に対する、結晶化したポリブチレンテレフタレート樹脂由来の赤外スペクトルピーク強度（９１７ｃｍ−１の吸収／１０１９ｃｍ−１の吸収）が、０．２００以上０．２６５以下であることが好ましい。
【００１２】
また、本発明のポリブチレンテレフタレート樹脂ペレットに用いられる滑剤は、脂肪酸エステルであることが好ましい。
【００１３】
さらに、本発明のポリブチレンテレフタレート樹脂ペレットは、ストランドカット直後のペレットの温度が１５０℃以下であることが好ましく、１３０℃以下であることがより好ましく、１１０℃以下であることがさらに好ましく、１００℃以下であることが特に好ましく、９０℃以下であることが最も好ましい。なお、ストランドカット直後のペレット温度の下限は特に限定されないが、ペレット温度を極端に低くしようとする場合、ストランドの冷却工程を長く取る必要があり、設備の配置等が複雑になるため、４０℃以上であることが好ましく、５０℃以上であることがより好ましく、６０℃以上であることがさらに好ましい。なお、本発明においてストランドカット直後のペレットの温度とは、ペレタイズされたストランドカット直後のペレットを１ｋｇ程度、ペレットが冷めないように、ペレット同士が十分に密集した状態で捕集できる容器にて採取し、当該ペレットが充填された容器内の中央部付近の温度を接触式温度計で測定した値を指す。
【００１４】
また、本発明のポリブチレンテレフタレート樹脂ペレットは、無機充填剤を含有していないことが好ましい。
【００１５】
（ポリブチレンテレフタレート樹脂）
ポリブチレンテレフタレート樹脂（ＰＢＴ樹脂）は、少なくともテレフタル酸又はそのエステル形成性誘導体（Ｃ１−６のアルキルエステルや酸ハロゲン化物等）を含むジカルボン酸成分と、少なくとも炭素原子数４のアルキレングリコール（１，４−ブタンジオール）又はそのエステル形成性誘導体（アセチル化物等）を含むグリコール成分とを重縮合して得られるポリブチレンテレフタレート樹脂である。本実施形態において、ポリブチレンテレフタレート樹脂はホモポリブチレンテレフタレート樹脂に限らず、ブチレンテレフタレート単位を６０モル％以上含有する共重合体であってもよい。
【００１６】
ポリブチレンテレフタレート樹脂の末端カルボキシル基量は、本発明の目的を阻害しない限り特に限定されないが、３０ｍｅｑ／ｋｇ以下が好ましく、２５ｍｅｑ／ｋｇ以下がより好ましい。
【００１７】
ポリブチレンテレフタレート樹脂の固有粘度は本発明の目的を阻害しない範囲で特に制限されないが、０．６０ｄＬ／ｇ以上１．２ｄＬ／ｇ以下であるのが好ましく、０．６５ｄＬ／ｇ以上０．９ｄＬ／ｇ以下であるのがより好ましい。このような範囲の固有粘度のポリブチレンテレフタレート樹脂を用いる場合には、得られるポリブチレンテレフタレート樹脂組成物が特に成形性に優れたものとなる。また、異なる固有粘度を有するポリブチレンテレフタレート樹脂をブレンドして、固有粘度を調整することもできる。例えば、固有粘度１．０ｄＬ／ｇのポリブチレンテレフタレート樹脂と固有粘度０．７ｄＬ／ｇのポリブチレンテレフタレート樹脂とをブレンドすることにより、固有粘度０．９ｄＬ／ｇのポリブチレンテレフタレート樹脂を調製することができる。ポリブチレンテレフタレート樹脂の固有粘度は、例えば、ｏ−クロロフェノール中で温度３５℃の条件で測定することができる。
【００１８】
ポリブチレンテレフタレート樹脂の調製において、コモノマー成分としてテレフタル酸以外の芳香族ジカルボン酸又はそのエステル形成性誘導体を用いる場合、例えば、イソフタル酸、フタル酸、２，６−ナフタレンジカルボン酸、４，４’−ジカルボキシジフェニルエーテル等のＣ８−１４の芳香族ジカルボン酸；コハク酸、アジピン酸、アゼライン酸、セバシン酸等のＣ４−１６のアルカンジカルボン酸；シクロヘキサンジカルボン酸等のＣ５−１０のシクロアルカンジカルボン酸；これらのジカルボン酸成分のエステル形成性誘導体（Ｃ１−６のアルキルエステル誘導体や酸ハロゲン化物等）を用いることができる。これらのジカルボン酸成分は、単独で又は２種以上を組み合わせて使用できる。
【００１９】
これらのジカルボン酸成分の中では、イソフタル酸等のＣ８−１２の芳香族ジカルボン酸、及び、アジピン酸、アゼライン酸、セバシン酸等のＣ６−１２のアルカンジカルボン酸がより好ましい。
【００２０】
ポリブチレンテレフタレート樹脂の調製において、コモノマー成分として１，４−ブタンジオール以外のグリコール成分を用いる場合、例えば、エチレングリコール、プロピレングリコール、トリメチレングリコール、１，３−ブチレングリコール、ヘキサメチレングリコール、ネオペンチルグリコール、１，３−オクタンジオール等のＣ２−１０のアルキレングリコール；ジエチレングリコール、トリエチレングリコール、ジプロピレングリコール等のポリオキシアルキレングリコール；シクロヘキサンジメタノール、水素化ビスフェノールＡ等の脂環式ジオール；ビスフェノールＡ、４，４’−ジヒドロキシビフェニル等の芳香族ジオール；ビスフェノールＡのエチレンオキサイド２モル付加体、ビスフェノールＡのプロピレンオキサイド３モル付加体等の、ビスフェノールＡのＣ２−４のアルキレンオキサイド付加体；又はこれらのグリコールのエステル形成性誘導体（アセチル化物等）を用いることができる。これらのグリコール成分は、単独で又は２種以上を組み合わせて使用できる。
【００２１】
これらのグリコール成分の中では、エチレングリコール、トリメチレングリコール等のＣ２−６のアルキレングリコール、ジエチレングリコール等のポリオキシアルキレングリコール、又は、シクロヘキサンジメタノール等の脂環式ジオール等がより好ましい。
【００２２】
ジカルボン酸成分及びグリコール成分の他に使用できるコモノマー成分としては、例えば、４−ヒドロキシ安息香酸、３−ヒドロキシ安息香酸、６−ヒドロキシ−２−ナフトエ酸、４−カルボキシ−４’−ヒドロキシビフェニル等の芳香族ヒドロキシカルボン酸；グリコール酸、ヒドロキシカプロン酸等の脂肪族ヒドロキシカルボン酸；プロピオラクトン、ブチロラクトン、バレロラクトン、カプロラクトン（ε−カプロラクトン等）等のＣ３−１２ラクトン；これらのコモノマー成分のエステル形成性誘導体（Ｃ１−６のアルキルエステル誘導体、酸ハロゲン化物、アセチル化物等）が挙げられる。
【００２３】
ポリブチレンテレフタレート樹脂の含有量は、ポリブチレンテレフタレート樹脂ペレットの全質量の１０〜９０質量％であることが好ましく、２０〜８０質量％であることがより好ましく、３０〜７０質量％であることがさらに好ましい。
【００２４】
（滑剤）
本発明のポリブチレンテレフタレート樹脂ペレットは、滑剤を含有する。滑剤としては、脂肪酸、脂肪酸金属塩、オキシ脂肪酸、パラフィン、低分子量ポリオレフィン、脂肪酸アミド、脂肪族ケトン、脂肪酸部分鹸化エステル、脂肪酸低級アルコールエステル、脂肪酸多価アルコールエステル、脂肪酸ポリグリコールエステル、変性シリコーン等を挙げることができる。
【００２５】
脂肪酸としては炭素数６〜４０のものが好ましく、具体的には、オレイン酸、ステアリン酸、ラウリン酸、ヒドロキシステアリン酸、ベヘン酸、アラキドン酸、リノール酸、リノレン酸、リシノール酸、パルミチン酸、モンタン酸およびこれらの混合物等が挙げられる。脂肪酸金属塩としては炭素数６〜４０の脂肪酸のアルカリ金属塩、アルカリ土類金属塩が好ましく、具体的にはステアリン酸カルシウム、モンタン酸ナトリウム、モンタン酸カルシウム、等が挙げられる。
【００２６】
オキシ脂肪酸としては１，２−オキシステアリン酸、等が挙げられる。パラフィンとしては炭素数１８以上のものが好ましく、流動パラフィン、天然パラフィン、マイクロクリスタリンワックス、ペトロラクタム等が挙げられる。
【００２７】
低分子量ポリオレフィンとしては例えば分子量５，０００以下のものが好ましく、具体的にはポリエチレンワックス、マレイン酸変性ポリエチレンワックス、酸化タイプポリエチレンワックス、塩素化ポリエチレンワックス、ポリプロピレンワックス等が挙げられる。
【００２８】
脂肪酸アミドとしては炭素数６以上のものが好ましく、具体的にはオレイン酸アミド、エルカ酸アミド、ベヘン酸アミド、メチレンビスステアリン酸アミド、エチレンビスステアリン酸アミド、Ｎ，Ｎ−ビス（２−ヒドロキシエチル）ステアリン酸アミド等が挙げられる。
【００２９】
脂肪族ケトンとしては炭素数６以上のものが好ましく、高級脂肪族ケトン等が挙げられる。
【００３０】
脂肪酸部分鹸化エステルとしてはモンタン酸部分鹸化エステル等が挙げられる。
【００３１】
脂肪酸低級アルコールエステルとしてはステアリン酸エステル、オレイン酸エステル、リノール酸エステル、リノレン酸エステル、アジピン酸エステル、ベヘン酸エステル、アラキドン酸エステル、モンタン酸エステル、イソステアリン酸エステル等が挙げられる。これらは複数の種類の脂肪酸および／または低級アルコールを用いた混合エステルであっても良い。
【００３２】
脂肪酸多価アルコールエステルとしては、（ポリ）グリセリントリステアレート、（ポリ）グリセリンジステアレート、（ポリ）グリセリンモノステアレート、（ポリ）ペンタエリスルトールテトラステアレート、（ポリ）ペンタエリスルトールトリステアレート、（ポリ）ペンタエリスルトールジステアレート、（ポリ）ペンタエリスルトールモノステアレート、（ポリ）ペンタエリスルトールアジペートステアレート、ソルビタンベヘン酸エステル等が挙げられる。これらは複数の種類の脂肪酸および／または多価アルコールを用いた混合エステルであっても良い。
【００３３】
脂肪酸ポリグリコールエステルとしてはポリエチレングリコール脂肪酸エステルやポリプロピレングリコール脂肪酸エステル等が挙げられる。
【００３４】
変性シリコーンとしてはポリエーテル変性シリコーン、高級脂肪酸アルコキシ変性シリコーン、高級脂肪酸含有シリコーン、高級脂肪酸エステル変性シリコーン、メタクリル変性シリコーン、フッ素変性シリコーン等が挙げられる。
【００３５】
好ましい滑剤としては、例えば、脂肪酸金属塩、低分子量ポリオレフィン、脂肪酸アミド、脂肪酸部分鹸化エステル、脂肪酸低級アルコールエステル、脂肪酸多価アルコールエステルなどが挙げられる。これらのうち低分子量ポリオレフィン、脂肪酸多価アルコールエステル、脂肪酸アミドがより好ましい。中でもポリエチレンワックス、アジピン酸エステル、モンタン酸エステル、ベヘン酸エステル、ステアリン酸エステル、グリセリン脂肪酸エステル、ペンタエリスリトール脂肪酸エステル、トリメチロールプロパン脂肪酸エステル、ソルビタン脂肪酸エステル、エチレンビスステアリン酸アミドがさらに好ましく、トリメチロールプロパンとモンタン酸およびアジピン酸の混合エステル、グリセリンステアリン酸エステル、グリセリンベヘン酸エステル、ペンタエリスリトールステアリン酸エステルが特に好ましい。
【００３６】
（充填剤）
本発明のポリブチレンテレフタレート樹脂ペレットには、必要に応じて充填剤が使用される。このような充填剤は、機械的強度、耐熱性、寸法安定性、電気的性質等の性能に優れた性質を得るためには配合することが好ましく、特に剛性を高める目的で有効である。これは目的に応じて繊維状、粉粒状又は板状の充填剤が用いられる。
【００３７】
繊維状充填剤としては、円形断面ガラス繊維、アスベスト繊維、カーボン繊維、シリカ繊維、シリカ・アルミナ繊維、ジルコニア繊維、チタン酸カリウム繊維、更にステンレス、アルミニウム、チタン、銅、真鍮等の金属の繊維状物などが挙げられる。なお、フッ素樹脂、アクリル樹脂などの高融点の有機質繊維状物質も使用することができる。
【００３８】
粉粒状充填剤としては、ガラスビーズ、ガラス粉、石英粉末、カオリン、クレー、珪藻土、ウォラストナイト、酸化鉄、酸化チタン、アルミナ、炭酸カルシウム、炭酸マグネシウム、硫酸カルシウム、硫酸バリウム、その他、炭化珪素、窒化珪素、各種金属粉末等が挙げられる。
【００３９】
また、板状充填剤としては、マイカ、ガラスフレーク、各種金属箔等が挙げられる。
【００４０】
充填剤の種類は特に限定されず、１種又は複数種以上の充填剤を添加することができる。
【００４１】
充填剤の添加量は特に規定されるものではないが、ポリブチレンテレフタレート樹脂ペレット１００質量部に対して２００質量部以下が好ましい。充填剤を過剰に添加した場合は成形性に劣り靭性の低下が見られる。
【００４２】
（添加剤）
さらに本発明のポリブチレンテレフタレート樹脂ペレットには、その目的に応じ、一般に熱可塑性樹脂等に添加される公知の物質を添加併用することができる。例えば酸化防止剤、紫外線吸収剤、光安定剤等の安定剤、帯電防止剤、離型剤、染料や顔料等の着色剤、可塑剤、流動性向上剤、靱性向上剤、耐加水分解性向上剤、他の樹脂等いずれも配合することが可能である。
【００４３】
（実施例）
以下、実施例により本発明を具体的に説明するが、本発明はその要旨を超えない限り以下の実施例に限定されるものではない。なお、特性評価は以下の方法により行った。
（１） ペレットの表面に存在する滑剤量（滑剤染み出し量）の評価
測定機器としてＢｒｕｋｅｒ社製Ｈｙｐｅｒｉｏｎ３０００を用い、照射面積を１００μｍ×１００μｍとし、後述する方法で得た各実施例、比較例のペレットそれぞれ１０粒を用いて、赤外スペクトル測定を行った。ポリブチレンテレフタレート樹脂由来のピークは１０１９ｃｍ−１に、滑剤由来のピークは２８５０ｃｍ−１にそれぞれ帰属させ、ポリブチレンテレフタレート樹脂由来のピーク強度に対する、滑剤由来のピーク強度（２８５０／１０１９）を求めた。結果を表１〜４に示す。
（２）ペレットの表面結晶化度の評価
測定機器としてＢｒｕｋｅｒ社製Ｈｙｐｅｒｉｏｎ３０００を用い、照射面積を１００μｍ×１００μｍとし、後述する方法で得た各実施例、比較例のペレットそれぞれ１０粒を用いて、赤外スペクトル測定を行った。ポリブチレンテレフタレート樹脂全体由来のピークは１０１９ｃｍ−１に、結晶化したポリブチレンテレフタレート樹脂由来のピークは９１７ｃｍ−１にそれぞれ帰属させ、ポリブチレンテレフタレート樹脂全体由来のピーク強度に対する、結晶化したポリブチレンテレフタレート樹脂由来のピーク強度（９１７／１０１９）を求めた。結果を表１〜４に示す。
（３）計量性の評価
後述する方法で得た各実施例、比較例のペレットを、１４０℃にて、表１〜４に示す乾燥時間（ｈｒ）で予備乾燥させた後、成形機（ファナック（株）製、「ＲＯＢＯＳＨＯＴ  Ｓ−２０００ｉ  １００Ｂ」、スクリュー径Φ２８ｍｍ）を用いて、以下の成形条件で１２７ｍｍ×１２．７ｍｍ×１．６ｍｍの短冊状試験片を成形する際の計量時間の変動を測定した。５０ショット行い、平均計量時間、および計量時間の標準偏差をバラつき（σ）として算出した。
〔成形条件〕
シリンダ温度：２６０℃
金型温度：６０℃
射出速度：２０ｍｍ／ｓｅｃ
保圧：５０ＭＰａ
計量ストローク：２１ｍｍ
スクリュ回転数：８０ｒｐｍ
背圧：３ＭＰａ
【００４４】
なお、計量性の評価については、実施例１〜１０、比較例１〜１７については、計量時間が４秒以下であったものを○、計量時間が４秒を超えたものを×とした。また、実施例１〜１０、比較例１〜１７とは異なる金型で行った、実施例１１〜１５、比較例１８〜２２については、計量時間が５秒以下であったものを○、計量時間が５秒を超え、６秒以下であったものを△、計量時間が６秒を超えたものを×とした。
【００４５】
（４）ハンドリング性の評価
後述する方法で得た各実施例、比較例のペレットを、底面内径４３ｍｍ、容量５０ｍｌのガラス製ビーカーに擦り切り一杯に充填し、恒温槽内で１８０℃にて１時間加熱した。次いで、恒温槽からビーカーを取り出し、室内に静置して室温まで冷却した。その後、ビーカーに平滑な水平面を持つ板を乗せた状態で、ビーカーの開口部を下向きになるよう回転させて置いた状態で、ビーカーを静かに持ち上げて、ペレットのスティッキング（固着）の有無を目視で確認した。スティッキングが見られなかったものを○、若干スティッキングが見られたものを△、著しいスティッキングが見られたものを×とした。
（５）物性の評価
後述する方法で得た各実施例、比較例のペレットを、１４０℃で３時間乾燥させた後、樹脂温度２６０℃、金型温度８０℃にて、ＩＳＯ３１６７の引張試験片Ｔｙｐｅ１Ａ（厚さ：４ｍｍ）を成形し、ＩＳＯ５２７−１，２に準拠して引張伸び（％）を測定した。引張伸びが１０％以上であるものを○、１０％未満であるものを×とした。
【００４６】
（ペレットの製造）
表１〜４に示す成分、組成（質量％）でドライブレンドした材料を、表１〜４に示す押出機に供給して、シリンダ温度２５０℃にて、表１〜４に示す浸水距離（ｃｍ）、スクリュ回転数（ｒｐｍ）、吐出量（ｋｇ／ｈｒ）で溶融混練し、得られたポリブチレンテレフタレート樹脂と滑剤を含有するペレットを上述の各評価に用いる試料とした。ここで、浸水距離は、押出機のダイから押し出された溶融混練物のストランドをペレタイズ（カッティング）する前の冷却水槽の長さを指す。浸水距離が長いほどストランドの冷却が促進され、表面温度が低い状態でペレタイズされるため、ペレット表面の結晶化が進みにくく、表面結晶化度が低いペレットとなる。また、吐出量は少ないほど、低速でストランドが吐出されることを意味し、冷却水槽の長さが同じでも、その通過時間が長くなり、ストランドの冷却が促進されることになるため、ペレットの表面結晶化度が低いものとなる。通常、スクリュ回転数が高いほど吐出量が多い傾向となる。なお、本発明におけるストランドカット直後のペレットの温度として、各実施例、比較例において、ペレタイズされたストランドカット直後のペレットを１ｋｇ、ペレット同士が十分密集する状態で容器内に採取し、容器内中央部付近の温度を接触式温度計で測定した結果を、ペレット温度（℃）として合わせて表１〜４に示す。ここで、１ｋｇのペレットの採取に要する時間は吐出量により異なるが、数秒から数分程度のため、採取の間の温度低下は無視することができる。
【００４７】
【表１】
2020033501.tif 000002
【００４８】
【表２】
2020033501.tif 000003
【００４９】
【表３】
2020033501.tif 000004
【００５０】
【表４】
2020033501.tif 000005
【００５１】
表１〜４に記載の各成分の詳細は下記の通りである。
ＰＢＴ樹脂：ウィンテックポリマー株式会社製、末端カルボキシル基濃度２０ｍｅｑ／ｋｇ、固有粘度０．８４ｄＬ／ｇのポリブチレンテレフタレート樹脂
脂肪酸エステル１：理研ビタミン株式会社製  リケマールＢ７４
脂肪酸エステル２：理研ビタミン株式会社製  Ｌｉｃｏｌｕｂ ＷＥ４０
脂肪酸エステル３：クラリアントジャパン株式会社製  リコワックスＥ
脂肪酸エステル４：クラリアントジャパン株式会社製  Ｌｉｃｏｃａｒｅ  ＲＢＷ３００ＴＰ
脂肪酸エステル５：クラリアントジャパン株式会社製  Ｌｉｃｏｃａｒｅ  ＲＢＷ１０２ＴＰ
脂肪族アミド１：共栄社化学株式会社製  ライトアマイドＷＨ−５１０Ｋ
脂肪酸アミド２：共栄社化学株式会社製  ライトアマイドＷＨ−２１５
脂肪酸アミド３：共栄社化学株式会社製  ライトアマイドＷＨ−２５５
タルク：林化成株式会社製  ミクロンホワイト＃５０００Ａ
酸化防止剤：ＢＡＳＦジャパン株式会社製  Ｉｒｇａｎｏｘ１０１０
安定剤：株式会社ＡＤＥＫＡ製  アデカスタブＰＥＰ３６
カルボジイミド：ラインケミージャパン株式会社製  Ｓｔａｂａｘｏｌ  Ｐ４００
酢酸カリウム：富士フイルム和光純薬株式会社製  酢酸カリウム
カーボンブラック：三菱化学株式会社製  ＭＡ６００Ｂ